ИЗДЕЛИЕ, ГЕНЕРИРУЮЩЕЕ АЭРОЗОЛЬ, С БИОРАЗЛАГАЕМЫМ ФИЛЬТРУЮЩИМ МАТЕРИАЛОМ

1. Изделие, генерирующее аэрозоль, содержащее:
субстрат, генерирующий аэрозоль;
фильтр, выровненный по оси с субстратом, генерирующим аэрозоль, причем указанный фильтр содержит по меньшей мере один сегмент фильтрующего материала, образованный из одного или более листов волокнистого бумагоподобного материала, причем волокнистый бумагоподобный материал содержит комбинацию гидрофобных волокон и гидрофильных волокон, такую, что волокнистый бумагоподобный материал имеет краевой угол смачивания водой, измеренный в соответствии со стандартом TAPPI/ANSI T 558 om-15, более 90 градусов, и при этом волокнистый бумагоподобный материал характеризуется биоразлагаемостью в водной среде, определенной в соответствии с ISO 14851 (2005), составляющей по меньшей мере 70 процентов от разложения эталонного образца целлюлозы в течение 56 дней испытания, при этом гидрофобные волокна содержат гидрофобные вискозные волокна.
2. Изделие, образующее аэрозоль, по п. 1, отличающееся тем, что волокнистый бумагоподобный материал имеет краевой угол смачивания водой, измеренный в соответствии с TAPPI/ANSI T 558 om-15, составляющий от 95 до 105 градусов.
3. Изделие, генерирующее аэрозоль, по п. 1 или 2, отличающееся тем, что волокнистый бумагоподобный материал характеризуется биоразлагаемостью в водной среде, определенной в соответствии с ISO 14851 (2005), составляющей по меньшей мере 90 процентов разложения эталонного образца целлюлозы в течение 56 дней испытания.
4. Изделие, генерирующее аэрозоль, по любому из предыдущих пунктов, отличающееся тем, что гигроскопичность волокнистого бумагоподобного материала составляет более 180 секунд.
5. Изделие, генерирующее аэрозоль, по любому из предыдущих пунктов, отличающееся тем, что гидрофильные волокна и гидрофобные волокна представляют по меньшей мере 50 мас.% сухого вещества волокнистого бумагоподобного материала.
6. Изделие, генерирующее аэрозоль, по любому из предыдущих пунктов, отличающееся тем, что отношение гидрофобных волокон к гидрофильным волокнам составляет от 2:3 до 3:2 или от 2:1 до 1:2.
7. Изделие, образующее аэрозоль, по п. 6, отличающееся тем, что отношение гидрофобных волокон к гидрофильным волокнам в волокнистом бумагоподобном материале составляет приблизительно 1:1.
8. Изделие, генерирующее аэрозоль, по любому из предыдущих пунктов, отличающееся тем, что гидрофильные волокна содержат растительные волокна, волокна мягкой древесины или целлюлозные волокна.
9. Изделие, генерирующее аэрозоль, по любому из предыдущих пунктов, отличающееся тем, что волокнистый бумагоподобный материал имеет граммаж по меньшей мере 25 грамм на квадратный метр.
10. Изделие, генерирующее аэрозоль, по любому из предыдущих пунктов, отличающееся тем, что сегмент фильтрующего материала образован из одного или более собранных листов волокнистого бумагоподобного материала.
11. Изделие, образующее аэрозоль, по любому из предыдущих пунктов, отличающееся тем, что указанные один или более листов волокнистого бумагоподобного материала являются гофрированными.
12. Изделие, генерирующее аэрозоль, по любому из предыдущих пунктов, отличающееся тем, что волокнистый бумагоподобный материал содержит связующее средство, выбранное из группы, состоящей из поливинилового спирта (PVOH), этиленвинилового спирта (EVOH), поливинилацетата (PVA, ПВА), полиэтилена, полипропилена, полиэстера, ацетилцеллюлозы, сложного эфира целлюлозы, алкилянтарного ангидрида, канифоли, акрилового сополимера, модифицированного крахмала и их смесей.
13. Фильтрующий сегмент для применения в изделии, генерирующем аэрозоль, содержащий фильтрующий материал, окруженный оберткой, причем фильтрующий материал содержит лист волокнистого бумагоподобного материала, при этом волокнистый бумагоподобный материал содержит комбинацию гидрофобных волокон и гидрофильных волокон, такую, что волокнистый бумагоподобный материал имеет краевой угол смачивания водой более 90 градусов, измеренный в соответствии с TAPPI/ANSI T 558 om-15, и биоразлагаемость в водной среде, определенную в соответствии с ISO 14851 (2005), составляющую по меньшей мере 70 процентов от разложения эталонного образца целлюлозы в течение 56 дней испытания, при этом гидрофобные волокна содержат гидрофобные вискозные волокна.